(57)【特許請求の範囲】
【請求項１】
アルミニウムを含有するターゲットを使用し、窒素を含有するガス中でスパッタリングを行うことにより基体上にアルミニウムの一部が窒化された黒色の窒素含有アルミニウム膜を形成する工程と、  
前記窒素含有アルミニウム膜を水中で加熱する工程と、  
を備えたことを特徴とする透明膜の製造方法。
【請求項２】
前記ガスは、窒素ガス及び希ガスの混合ガスであることを特徴とする請求項１記載の透明膜の製造方法。
【請求項３】
前記水中で加熱する工程は、前記窒素含有アルミニウム膜を水中で煮沸する工程を含むことを特徴とする請求項１または２に記載の透明膜の製造方法。
【発明の詳細な説明】
【技術分野】
【０００１】
本発明は、透明膜の製造方法に関し、特に、アルミニウム及び窒素を含有し反射防止膜として使用可能な透明膜の製造方法に関する。
【背景技術】
【０００２】
従来より、太陽電池のフロントパネル、ディスプレイのフロントパネル、光ディスク、レンズ及びプリズム等の光が入射される透明部材の表面に、光の反射を抑え透過率を高めるために、反射防止膜を設ける技術が知られている。このような反射防止膜としては、屈折率が相互に異なる複数の層を積層し、光の干渉効果を利用して反射を抑制するものが一般的である（例えば、特許文献１参照。）。
【０００３】
しかしながら、このような積層膜からなる反射防止膜は、入射する光の波長によって透過率が大きく異なるという問題点がある。このため、幅広い波長の光について効果的に反射を防止することが困難であると共に、反射防止膜の反射光が着色されてしまう。
【０００４】
そこで、透明部材の表面にモスアイ構造を形成することにより、光の反射を抑制する技術が開発されている。「モスアイ構造」とは、透明部材の表面に光の波長よりも短い周期で突起が形成された構造である。このような突起構造があると、光は個々の突起を識別することができないため、光学的には、透明部材の表面に突起と空気の中間的な光学的特性を持ちその膜厚が突起の高さに等しい薄膜が存在する場合と等価となる。このようなモスアイ構造を形成することにより、波長依存性が小さい反射防止構造を実現することができる（例えば、特許文献２及び非特許文献１参照。）。
【０００５】
【特許文献１】特開２００５−０９９７５７号公報
【特許文献２】特開２００３−３４４８５５号公報
【非特許文献１】ＮＴＴＡＴホームページ“ナノテクノロジ・ＭＥＭＳ”［online］［平成１７年１０月２０日検索］インターネット＜ＵＲＬ：http://www.keytech.ntt-at.co.jp/nano/prd_0016.html＞
【発明の開示】
【発明が解決しようとする課題】
【０００６】
しかしながら、上述の従来の技術には以下に示すような問題点がある。  
すなわち、特許文献２には、上述のモスアイ構造を形成する方法として、スタンパーによる転写成型、微粒子の吹き付けによるブラスト加工、化学薬品によるエッチング、微粒子の貼り付けが例示されている。しかしながら、特許文献２には、これらの方法の具体的な実施方法については開示されておらず、具体的にどのようにしてモスアイ構造を形成すればよいかは不明である。例えば、ブラスト加工及び微粒子の貼り付けによる場合は、被加工物が太陽電池及びディスプレイのフラットパネルのように大面積の板状部材の場合は、全体に均一に加工を施すことが難しく、レンズ及びプリズムのような立体的な形状を持つ部材の場合も、任意の表面に所望の加工を施すことが難しい。また、転写成型による場合も、立体的な部材の任意の表面に所望の加工を施すことが難しい。更に、エッチングによる場合は、被加工物の材料によってその加工性が大きく左右され、例えば被加工物がセラミックスからなる場合は、加工が困難である。一方、非特許文献１には、金型を使用してモスアイ構造を形成することが記載されている。しかしながら、この場合は、被加工物の形状に合わせて専用の金型を作製しなくてはならず、加工コストが高くなる。
【０００７】
本発明は、かかる課題の認識に基づいてなされたものであり、その目的は、波長依存性が小さく幅広い波長の光の反射を抑制することができ、製造が容易な透明膜、この透明膜を備えた光学部材、及び透明膜の製造方法を提供することにある。
【課題を解決するための手段】
【００１３】
本発明に係る透明膜の製造方法は、  
アルミニウムを含有するターゲットを使用し、窒素を含有するガス中でスパッタリングを行うことにより基体上にアルミニウムの一部が窒化された黒色の窒素含有アルミニウム膜を形成する工程と、  
前記窒素含有アルミニウム膜を水中で加熱する工程と、  
を備えたことを特徴とする。
【００１４】
また、前記ガスは、窒素ガス及び希ガスの混合ガスであってもよい。
【００１５】
更に、前記水中で加熱する工程は、前記窒素含有アルミニウム膜を水中で煮沸する工程を含むことが好ましい。これにより、加熱温度を均一に保つことが容易になる。
【発明の効果】
【００１６】
本発明によれば、波長依存性が小さく幅広い波長の光の反射を抑制することができ、製造が容易な透明膜を得ることができる。
【発明を実施するための最良の形態】
【００１７】
以下、本発明の実施形態について、添付の図面を参照して具体的に説明する。  
図１は、本実施形態に係る光学部材を示す断面図である。  
本実施形態に係る光学部材１においては、透明または不透明な基体２が設けられており、この基体２の表面上に、透明膜３が設けられている。透明膜３は、例えば、近紫外光領域から赤外光領域に亘り高い光透過率を有する。透明膜３においては、連続膜である基部４と、この基部４上に形成されたモスアイ構造部５とが設けられている。モスアイ構造部５においては、複数の突起６が基体２の表面に垂直な方向（以下、上方という）に向かって起立しており、突起６間は空気層となっている。突起６の高さは例えば０．１〜１．０μｍであり、突起６間の平均間隔は例えば１．０μｍ以下であり、例えば０．１〜１．０μｍである。また、突起６間の平均間隔に対する高さの比率は例えば０．３以上である。この比率が大きいほど、光学部材１の反射率は低下する。
【００１８】
光学部材１は、例えば、太陽電池のフロントパネル、ディスプレイのプロントパネル、光ディスク、レンズ又はプリズム等の光が入射される部材である。従って、基体２は、例えば、太陽電池セル、ガラス若しくは透明樹脂等の透明材料により形成された板材、レンズ本体、又はプリズム本体などである。また、透明膜３は、アルミニウム（Ａｌ）及び窒素（Ｎ）を含有している。更に、突起６の形状は、例えば丸みを帯びた円錐形である。即ち、突起６における基体２の表面に平行な断面の面積は、突起の根元部から先端部に向かって連続的に小さくなっている。
【００１９】
次に、本実施形態に係る透明膜の製造方法について説明する。  
図２は、本実施形態に係る透明膜の製造方法を示すフローチャート図である。  
先ず、図２のステップＳ１に示すように、スパッタリング装置のチャンバー内に、ターゲットとしてアルミニウム板を装着する。また、このターゲットに対向する位置に、基板として基体２を装着する。次に、チャンバー内を排気した後、チャンバー内に窒素とアルゴンの混合ガスを導入する。そして、ターゲットと基体２との間に電圧を印加して、イオン化したアルゴン原子をターゲットに衝突させる。これにより、ターゲットを形成するアルミニウム原子を基体２に向けて飛来させ、基体２上に堆積させる。このとき、アルミニウムと窒素とが反応して、アルミニウムの一部が窒化される。
【００２０】
このようにして、基体２の表面上に、反応性スパッタリングにより、アルミニウムの一部が窒化された窒素含有アルミニウム膜（以下、Ａｌ−Ｎ膜ともいう）が形成される。Ａｌ−Ｎ膜の膜厚は、例えば、０．１〜１．０μｍとする。その後、チャンバーから、表面上にＡｌ−Ｎ膜が形成された基体２を取り出す。このとき、Ａｌ−Ｎ膜は不透明な黒色の膜となっている。
【００２１】
次に、ステップＳ２に示すように、この基体２及びＡｌ−Ｎ膜を水中に浸漬し、煮沸する。煮沸時間はＡｌ−Ｎ膜の膜厚によって調整し、例えば、Ａｌ−Ｎ膜の膜厚が１００ｎｍのときは、煮沸時間を３２分間以上とする。これにより、Ａｌ−Ｎ膜は透明化し、透明膜３となる。そして、基体２及び透明膜３を水中から取り出し、冷却及び乾燥させる。このようにして、基体２上に透明膜３が形成され、光学部材１が製造される。
【００２２】
次に、本実施形態の動作について説明する。  
スパッタリングにより、基体２上にＡｌ−Ｎ膜を成膜すると、このＡｌ−Ｎ膜の表面に、微細な突起が複数形成される。そして、このＡｌ−Ｎ膜を煮沸すると、Ａｌ−Ｎ膜の表面に形成されている微細な突起が、より大きな突起６に変形する。これにより、突起６がモスアイ構造部５を構成する。このとき、Ａｌ−Ｎ膜においては、下記化学式（１）〜（３）の少なくとも１つに示す反応が生じているものと推測される。  
ＡｌＮ＋３Ｈ２Ｏ→Ａｌ（ＯＨ）３＋ＮＨ３ （１）  
２Ａｌ＋３Ｈ２Ｏ→Ａｌ２Ｏ３＋３Ｈ２  （２）  
２Ａｌ＋６Ｈ２Ｏ→２Ａｌ（ＯＨ）３＋３Ｈ２ （３）  
【００２３】
このようにして製造された光学部材１における透明膜３が形成されている表面に、可視光などの光を入射させると、この光は個々の突起６を識別できず、膜厚が突起６の高さと等しく、光学的特性が突起６と空気との中間である仮想的な薄膜が存在する場合と等価な光学的挙動を示す。この結果、光学部材１の表面においては、光の反射が抑制され、その分、光学部材１の透過率が向上する。
【００２４】
次に、本実施形態の効果について説明する。  
本実施形態によれば、透明膜３の表面にモスアイ構造部５が形成されているため、光学部材１の表面における反射率が低下し、光学部材１の透過率が向上する。また、突起６の平均間隔が０．１〜１．０μｍであるため、可視光から近赤外光の反射をより効率的に抑制することができる。更に、突起６においては、基体２の表面に平行な断面の面積が、突起６の根元部から先端部に向かって連続的に小さくなっている。このため、透明膜３の膜厚方向の任意の位置における平均屈折率は、透明膜３の下面から上面に向かって、基部４の屈折率から空気の屈折率まで連続的に減少する。これにより、幅広い波長の光に対して、反射を抑制することができる。
【００２５】
また、本実施形態によれば、スパッタリング及び煮沸により、モスアイ構造を備えた透明膜を形成することができるため、基体の形状によらず、容易に透明膜を形成することができる。これにより、大面積の基体及び立体的な形状を持つ基体の表面にも透明膜３を均一に形成することができる。更に、Ａｌ−Ｎ膜を煮沸しているため、加熱温度を均一に保つことが容易であり、温度調節器等を設ける必要がない。なお、この加熱温度は水の沸点であり、水が純水であり気圧が１気圧である場合には１００℃となる。このように、本実施形態によれば、波長依存性が小さく幅広い波長の光の反射を抑制することができ、製造が容易な透明膜を得ることができる。
【００２６】
なお、スパッタリングを行うためのスパッタリング装置は、ＤＣスパッタリング装置であってもよく、ＲＦスパッタリング装置であってもよい。また、本実施形態においては、Ａｌ−Ｎ膜を水中で煮沸する例を示したが、水は必ずしも沸騰させなくてもよく、水中において上述の反応が発生するような温度及び時間で加熱処理を行えばよい。例えば、アルミニウムの水和反応は８０℃以上であれば進行するため、加熱温度は８０℃以上とすることが好ましい。
【実施例】
【００２７】
以下、本発明に関連して本発明者が実施した試験例について説明する。
【００２８】
（試験例１）  
試験例１では、スパッタリング時にチャンバー内に導入するＡｒ−Ｎ２ガス（以下、スパッタガスという）における窒素濃度（ＣＮ２）がＡｌ−Ｎ膜の外観及び表面形態に及ぼす影響を調査した。
【００２９】
図３は、本試験例において使用したスパッタリング装置を示すブロック図である。  
図４（ａ）〜（ｄ）は、成膜後のＡｌ−Ｎ膜及びＡｌ膜の外観を示す写真であり、（ａ）は窒素濃度ＣＮ２を０．０体積％とした場合、即ち、スパッタガスとして純アルゴンガスを使用した場合を示し、（ｂ）は窒素濃度ＣＮ２を６．０体積％とした場合を示し、（ｃ）は窒素濃度ＣＮ２を１０体積％とした場合を示し、（ｄ）は窒素濃度ＣＮ２を１３体積％とした場合を示す。なお、図４は、方眼紙の上に試料を載置して撮影したものであり、膜が透明である場合は、背後の方眼紙が透けて見える。方眼紙の最小目盛りは１ｍｍである。
【００３０】
図５（ａ）〜（ｄ）は、成膜後のＡｌ−Ｎ膜及びＡｌ膜のＡＦＭ測定結果を示す図であり、（ａ）は窒素濃度ＣＮ２を０．０体積％とした場合を示し、（ｂ）は窒素濃度ＣＮ２を６．０体積％とした場合を示し、（ｃ）は窒素濃度ＣＮ２を１０体積％とした場合を示し、（ｄ）は窒素濃度ＣＮ２を１３体積％とした場合を示す。なお、スケールは図５（ａ）にしか示していないが、図５（ｂ）〜（ｄ）のスケールも、図５（ａ）のスケールと同様である。  
図６は、ＣＮ２が６％であるＡｌ−Ｎ膜の基板の表面に平行な各断面における空気（Ａｉｒ）とＡｌ−Ｎ膜との割合を示す図である。  
図７は、横軸に光の消衰係数及び屈折率をとり、縦軸に基板表面からの高さをとって、光の消衰係数及び屈折率の変化を示すグラフ図である。消衰係数及び屈折率は、各断面における平均値である。
【００３１】
図３に示すように、このスパッタリング装置１１においては、真空チャンバー１２が設けられており、この真空チャンバー１２には、スパッタガス導入管１３及び排気管１４が接続されている。スパッタガス導入管１３は、その上流側が２本の支管１３ａ及び１３ｂに分岐しており、支管１３ａの途中にニードルバルブ１５ａが介在しており、支管１３ｂの途中にニードルバルブ１５ｂが介在している。そして、支管１３ａには純度が９９．９９９％の窒素ガス（Ｎ２ガス）が供給され、支管１３ｂには純度が９９．９９９５％のアルゴンガス（Ａｒガス）が供給されるようになっている。
【００３２】
また、スパッタリング装置１１にはロータリーポンプ（ＲＰ）１６及びターボ分子ポンプ（ＴＭＰ）１７が設けられており、それぞれ排気管１４を介して真空チャンバー１２に接続されている。ＲＰ１６と真空チャンバー１２との間には粗引バルブ１８が設けられており、ＴＭＰ１７と真空チャンバー１２との間にはメインバルブ１９が設けられている。更に、ＲＰ１６とＴＭＰ１７ともフォアバルブ２０を介して接続されている。更に、真空チャンバー１２内には、基板２１及びターゲット２２が相互に対向するように装着されるようになっている。
【００３３】
本試験例においては、基板２１として、コーニング（Corning）社製コード７０５９のバリウム・ホウケイ酸ガラス板を、真空チャンバー１２内に装着した。なお、このガラス板における波長が５８９．３ナノメートル（ｎｍ）の光に対する屈折率は１．５３３３である。また、ターゲット２２として、純アルミニウムからなるターゲットを真空チャンバー１２内に装着した。
【００３４】
次に、真空チャンバー１２を閉じ、ＲＰ１６及びＴＭＰ１７を順次作動させて、真空チャンバー１２内の圧力を５．３×１０−５〜１．１×１０−４Ｐａ（４．０〜８．０×１０−７Ｔｏｒｒ）とした後、ニードルバルブ１５ａ及び１５ｂを調節することにより、スパッタガスとして真空チャンバー１２内にＡｒ−Ｎ２混合ガスを導入した。また、ｒｆ（Radio Frequency）出力は２００Ｗとし、基板温度は３７３Ｋとした。なお、基板温度を室温よりも高くすることにより、膜厚を薄くしても、膜の表面に適度な凹凸を形成することができる。そして、スパッタガスの圧力を１．３３Ｐａ（１０ｍＴｏｒｒ）で一定として、スパッタガス中の窒素濃度（ＣＮ２）が相互に異なる条件でスパッタリングを行い、厚さが３００ｎｍのＡｌ−Ｎ膜又はＡｌ膜を成膜した。成膜条件を表１に示す。
【００３５】
成膜後に真空チャンバー１２を開けて基板２１を取り出し、Ａｌ−Ｎ膜又はＡｌ膜の外観を観察した。観察結果を表１及び図４に示す。また、成膜後のＡｌ−Ｎ膜又はＡｌ膜の表面形態をＡＦＭ（Atomic Force Microscope：原子間力顕微鏡）によって測定した。測定結果を表１及び図５に示す。更に、成膜後のＡｌ−Ｎ膜又はＡｌ膜の結晶構造をＸ線回折法により同定した。測定結果を表１に示す。
【００３６】
【表１】
0004790396.tif 000002
【００３７】
表１並びに図４及び図５に示すように、スパッタガスとして窒素濃度ＣＮ２が０体積％のガス、即ち、純アルゴンガスを使用すると、Ａｌ膜が形成されるが、このＡｌ膜は表面に凹凸があり、白色に見えている。また、スパッタガスとして窒素濃度ＣＮ２が１３体積％のガスを使用すると、アルミニウムがほぼ完全に窒化され、アルミニウムと窒素の原子組成比が１：１のＡｌＮ膜が形成される。このＡｌＮ膜の表面形態は平坦であり、透明に見える。これに対して、スパッタガスとして窒素濃度ＣＮ２が６体積％及び１０体積％のガスを使用すると、アルミニウムが不完全に窒化された窒素含有アルミニウム膜（Ａｌ−Ｎ膜）が形成される。このＡｌ−Ｎ膜は不透明である。そして、このＡｌ−Ｎ膜を基板２１側から見ると金属光沢を呈しており、露出面側から見ると光沢のない黒色である。このことから、Ａｌ−Ｎ膜には金属アルミニウムが存在しており、このＡｌ−Ｎ膜の基板２１側の表面は基板２１の表面にならって平坦になるため金属光沢が認められ、露出面側の表面は凹凸が形成されているため金属光沢が失われているものと考えられる。また、窒素濃度ＣＮ２が６体積％の場合は表面の凹凸が大きく、窒素濃度ＣＮ２が１０体積％の場合は表面の凹凸が小さい。
【００３８】
また、図６に示すように、Ａｌ−Ｎ膜においては、各突起の基板表面に平行な断面の面積が、突起の根元部から先端部に向かって連続的に小さくなっているため、基板表面に平行な断面におけるＡｌ−Ｎ膜が占める面積の割合は、下方から上方に向かって連続的に小さくなっている。逆に、基板表面に平行な断面における空気層が占める割合は、下方から上方に向かって連続的に大きくなっている。  
このため、図７に示すように、Ａｌ−Ｎ膜の平均屈折率及び平均消衰係数は、Ａｌ−Ｎ膜の上面から下面に向かって連続的に増加している。この結果、Ａｌ−Ｎ膜の外観は黒色を呈している。
【００３９】
このように、本試験例においては、スパッタガス中の窒素濃度ＣＮ２を６体積％とすることにより、表面の凹凸が大きいＡｌ−Ｎ膜を形成することができた。しかしながら、この窒素濃度ＣＮ２の値は絶対的なものではなく、例えば基板温度等の他の条件が変われば、変化する。
【００４０】
（試験例２）  
試験例２では、Ａｌ−Ｎ膜の膜厚が、Ａｌ−Ｎ膜の表面形態及び光学的特性に及ぼす影響を調査した。即ち、試験例１と同じ条件で、膜厚が相互に異なる複数種類のＡｌ−Ｎ膜を形成し、その表面形態、並びに光の吸収率及び鏡面反射率を測定した。スパッタガス中の窒素濃度ＣＮ２は６．０体積％とした。
【００４１】
図８（ａ）〜（ｃ）は、試験例２において形成したＡｌ−Ｎ膜のＡＦＭ測定結果を示す図であり、（ａ）は膜厚ｄを５５ｎｍとした場合を示し、（ｂ）は膜厚ｄを２００ｎｍとした場合を示し、（ｃ）は膜厚ｄを３００ｎｍとした場合を示す。なお、スケールは図８（ｃ）にしか示していないが、図８（ａ）及び（ｂ）のスケールも、図８（ｃ）のスケールと同様である。  
また、図９は、横軸に入射光の波長をとり、縦軸にこの入射光の吸収率及び鏡面反射率をとって、Ａｌ−Ｎ膜の光学的特性の膜厚依存性を示すグラフ図である。
【００４２】
図８（ａ）に示すように、膜厚ｄが５５ｎｍであると、Ａｌ−Ｎ膜の表面はほぼ平坦であったが、図８（ｂ）に示すように、膜厚ｄが２００ｎｍになると、表面にサブミクロンオーダーの凹凸が形成された。そして、膜厚ｄが３００ｎｍになると、表面の凹凸はより大きくなった。即ち、Ａｌ−Ｎ膜の膜厚が増大するにつれて、表面の凹凸が増大した。  
また、図９に示すように、膜厚ｄが増大するにつれて、可視領域の鏡面反射率が減少し、それを補償するように、吸収率が増加した。
【００４３】
（試験例３）  
試験例３では、スパッタリングにより形成されたＡｌ−Ｎ膜を純水中で煮沸して、煮沸前後の膜の表面形態及び光学的特性を調査した。  
図１０は、各光学特性値の定義を示す図であり、  
図１１は、本試験例において使用した煮沸装置を示す断面図であり、  
図１２は、横軸に入射光の周波数をとり、縦軸に膜の全透過率をとって、煮沸中における全透過率の経時変化を示すグラフ図であり、  
図１３は、横軸に入射光の周波数をとり、縦軸に膜の全透過率をとって、煮沸による膜の全透過率の変化を示すグラフ図であり、  
図１４は、横軸に入射光の周波数をとり、縦軸に膜の鏡面反射率をとって、煮沸による膜の鏡面反射率の変化を示すグラフ図であり、  
図１５は、横軸に入射光の周波数をとり、縦軸に膜の拡散反射率をとって、煮沸による膜の拡散反射率の変化を示すグラフ図であり、  
図１６は、煮沸前後の膜の外観を示す写真であり、  
図１７（ａ）及び（ｂ）は煮沸前後の膜のＡＦＭ測定結果を示す図であり、（ａ）は煮沸前を示し、（ｂ）は煮沸後を示す。
【００４４】
図１０に示すように、ガラス基板３２上に膜３３が形成された試料３１を想定する。そして、試料３１に膜３３側から入射光Ｉを入射させたときに、試料３１内で拡散されることなく試料３１を透過して、試料３１から入射光Ｉの入射方向と同じ方向に出射する光を前方透過光といい、入射光Ｉの強度に対する前方透過光の強度の比率を前方透過率Ｔｏとする。また、試料３１内で拡散されながら透過して、試料３１から入射光Ｉの入射方向とは異なる方向に出射する光を拡散透過光といい、入射光Ｉの強度に対する拡散透過光の強度の比率を拡散透過率Ｔｄとする。そして、前方透過率Ｔｏ及び拡散透過率Ｔｄの合計を全透過率Ｔｔとする。更に、試料３１の表面で拡散されずに反射した光を鏡面反射光といい、入射光Ｉの強度に対する鏡面反射光の強度の比率を鏡面反射率Ｒｏとする。更にまた、試料３１の表面で拡散されて反射した光を拡散反射光といい、入射光Ｉの強度に対する拡散反射光の強度の比率をＲｄとする。
【００４５】
本試験例においては、試験例１において説明した方法により、ガラス基板（コーニング社製コード７０５９）上にスパッタリングによりＡｌ−Ｎ膜を形成した。このとき、スパッタガス中の窒素濃度ＣＮ２は６体積％とし、膜厚ｄは１００ｎｍとした。これにより、試料３１（図１０参照）を作製した。そして、この試料３１の全透過率を測定し、外観写真を撮影し、ＡＦＭにより表面形態を測定した。ＡＦＭによる測定は縦が１０μｍ、横が１０μｍの正方形の領域について行った。
【００４６】
次に、図１１に示すように、ヒーター４１上にビーカー４２を載せ、このビーカー４２内に台４３を置き、ビーカー４２内に、純水４４を注入した。そして、ヒーター４１を作動させて純水４４を加熱し、純水４４を沸騰させた。純水４４が沸騰している状態で、ビーカー４２内の台４３上に、上述の試料３１を載置し、試料３１が純水４４中に没するようにした。そして、ビーカー４２に蓋４５をかぶせた。このようにして、試料３１を純水中で煮沸した。
【００４７】
そして、試料３１の合計の煮沸時間が１分、２分、４分、８分、１６分及び３２分に達したときにそれぞれ、ビーカー４２から試料３１を取り出し、全透過率を測定した後、試料３１をビーカー４２内に戻し、煮沸を再開した。そして、試料３１の合計の煮沸時間が４８分に達したときに、ビーカー４２から試料３１を取り出し、全透過率、鏡面反射率及び拡散反射率を測定した。また、試料３１の外観の写真を撮影し、ＡＦＭにより表面形態を測定した。ＡＦＭの測定結果を表２に示す。なお、表２に示す「ＲＭＳ」とは「root-mean-aquare粗さ」を示し、「頂点の数」とは測定領域内に含まれる頂点の総数を示し、「頂点間距離」とは、頂点間の平均距離を示す。
【００４８】
【表２】
0004790396.tif 000003
【００４９】
図１２に示すように、煮沸開始時点（ｔ＝０分）から合計の煮沸時間ｔが３２分に達するまでの期間においては、煮沸時間ｔの増加に伴い、全透過率Ｔｔも増加した。これに対して、図１２において、ｔ＝３２分の全透過率を示す線とｔ＝４８分の全透過率を示す線とは相互に重なっており、煮沸時間ｔが３２分から４８分になっても、全透過率Ｔｔはほとんど変化しなかった。即ち、膜３３の変化は、煮沸時間ｔが３２分の時点で既に飽和していた。なお、図１２に示すｔ＝０分の測定結果は、煮沸前（ａｓ  ｄｅｐｏ．）の測定結果である。  
そして、図１３に示すように、合計で４８分間煮沸した後の試料３１の全透過率は、ガラス基板３２単独の全透過率よりも高くなった。
【００５０】
また、図１４に示すように、煮沸前（ｔ＝０分、ａｓ  ｄｅｐｏ．）の試料３１の鏡面反射率は、可視領域で低かった。このため、この膜は黒色に見えた。そして、近赤外領域では波長が長くなるほど、鏡面反射率は高くなっていた。この試料３１を間欠的に４８分間煮沸することより、試料３１の鏡面反射率が全波長領域で煮沸前よりも減少し、波長が０．５５μｍ以上の領域においては、ガラス基板の鏡面反射率よりも低くなった。
【００５１】
更に、図１５に示すように、煮沸前の試料３１の拡散反射率は、可視領域でやや高く、近赤外領域で低くなっていた。近赤外領域で拡散反射率が低いのは、近赤外線は、膜３３の表面の凹凸（図１７（ａ）参照）を個々に認識することができず、平坦とみなしてしまうことに起因している。そして、この試料３１を間欠的に４８分間煮沸することより、試料３１の拡散反射率が煮沸前よりも減少した。但し、煮沸後も試料３１の拡散反射率はガラス基板３２の拡散反射率よりは高かった。
【００５２】
更にまた、図１６に示すように、煮沸前の試料３１の外観は不透明で黒色であるのに対して、４８分間煮沸した後の試料３１は透明になっていた。これは、図１３に示す結果と整合している。更にまた、上述の如くＡｌ−Ｎ膜を煮沸することにより、図１１に示す純水４４はややアルカリ性になった。これは、上述の化学式（１）に示すように、水がＡｌＮと反応してアンモニアが生成したためと推定される。
【００５３】
更にまた、表２並びに図１７（ａ）及び（ｂ）に示すように、煮沸することにより、試料３１の表面の凹凸は大きくなった。即ち、煮沸することにより、ＲＭＳ粗さは約２倍になり、頂点の数は約（１／３）倍になり、頂点間距離は約２倍になった。このように、煮沸により、試料３１の表面の凹凸の形は変化したが、メゾスコピック凹凸が存在するという点は変わらなかった。試験例１で説明したように、煮沸前のＡｌ−Ｎ膜は金属光沢を呈することから、金属アルミニウムが存在していると考えられる。これに対して、煮沸後の膜３３は透明化していることから、煮沸前のＡｌ−Ｎ膜に存在していた単体のアルミニウムが酸化、窒化、酸窒化及び／又は水酸化され、自由電子が失われたものと考えられる。
【００５４】
一方、比較のために、スパッタガスとして純アルゴンガスを使用してスパッタリングを行ってガラス基板上にＡｌ膜を形成し、このＡｌ膜を４８分間煮沸した。しかしながら、Ａｌ膜は透明化しなかった。また、スパッタガスとして窒素濃度ＣＮ２が１３体積％のガスを使用してスパッタリングを行い、ガラス基板上にＡｌＮ膜、即ち、アルミニウムがほぼ完全に窒化され、アルミニウムと窒素の原子組成比が１：１である膜を形成した。この膜の外観は透明であるが、その透過率は試料３１の透過率よりも低かった。また、このＡｌＮ膜を煮沸したが、やはりその透過率は試料３１の透過率よりも低かった。
【００５５】
なお、膜を透明化するために必要な煮沸時間は、煮沸条件及びＡｌ−Ｎ膜の膜厚により異なっていた。例えば、本試験例においては、全透過率の煮沸時間依存性を調べるために、煮沸の途中で試料を水中から取り出して、全透過率を測定した。このため、試料３１を間欠的に煮沸することになった。そして、この場合には、全透過率の変化が飽和するまでに３２分間の煮沸時間を要した。しかしながら、途中で中断せずに連続的に煮沸すれば、より短い時間で飽和状態（透明状態）にすることができた。また、Ａｌ−Ｎ膜が厚くなるほど、必要な煮沸時間が長くなった。例えば、本試験例においては、Ａｌ−Ｎ膜の膜厚を１００ｎｍとしたが、Ａｌ−Ｎ膜の膜厚が２００ｎｍである場合には、間欠的に煮沸する場合で５１２分よりも長い煮沸時間が必要であり、連続的に煮沸する場合でも１８０分よりも長い煮沸時間が必要であった。
【図面の簡単な説明】
【００５６】
【図１】本発明の実施形態に係る光学部材を示す断面図である。
【図２】本実施形態に係る透明膜の製造方法を示すフローチャート図である。
【図３】試験例１において使用したスパッタリング装置を示すブロック図である。
【図４】（ａ）〜（ｄ）は、成膜後のＡｌ−Ｎ膜及びＡｌ膜の外観を示す写真であり、（ａ）は窒素濃度ＣＮ２を０．０体積％とした場合を示し、（ｂ）は窒素濃度ＣＮ２を６．０体積％とした場合を示し、（ｃ）は窒素濃度ＣＮ２を１０体積％とした場合を示し、（ｄ）は窒素濃度ＣＮ２を１３体積％とした場合を示す。
【図５】（ａ）〜（ｄ）は、成膜後のＡｌ−Ｎ膜及びＡｌ膜のＡＦＭ測定結果を示す図であり、（ａ）は窒素濃度ＣＮ２を０．０体積％とした場合を示し、（ｂ）は窒素濃度ＣＮ２を６．０体積％とした場合を示し、（ｃ）は窒素濃度ＣＮ２を１０体積％とした場合を示し、（ｄ）は窒素濃度ＣＮ２を１３体積％とした場合を示す。
【図６】ＣＮ２が６％であるＡｌ−Ｎ膜の基板の表面に平行な各断面における空気（Ａｉｒ）とＡｌ−Ｎ膜との割合を示す図である。
【図７】横軸に光の消衰係数及び屈折率をとり、縦軸に基板表面からの高さをとって、光の消衰係数及び屈折率の変化を示すグラフ図である。
【図８】（ａ）〜（ｃ）は、試験例２において形成したＡｌ−Ｎ膜のＡＦＭ測定結果を示す図であり、（ａ）は膜厚ｄを５５ｎｍとした場合を示し、（ｂ）は膜厚ｄを２００ｎｍとした場合を示し、（ｃ）は膜厚ｄを３００ｎｍとした場合を示す。
【図９】横軸に入射光の波長をとり、縦軸にこの入射光の吸収率及び鏡面反射率をとって、Ａｌ−Ｎ膜の光学的特性の膜厚依存性を示すグラフ図である。
【図１０】各光学特性値の定義を示す図である。
【図１１】試験例３において使用した煮沸装置を示す断面図である。
【図１２】横軸に入射光の周波数をとり、縦軸に膜の全透過率をとって、煮沸中における全透過率の経時変化を示すグラフ図である。
【図１３】横軸に入射光の周波数をとり、縦軸に膜の全透過率をとって、煮沸による膜の全透過率の変化を示すグラフ図である。
【図１４】横軸に入射光の周波数をとり、縦軸に膜の鏡面反射率をとって、煮沸による膜の鏡面反射率の変化を示すグラフ図である。
【図１５】横軸に入射光の周波数をとり、縦軸に膜の拡散反射率をとって、煮沸による膜の拡散反射率の変化を示すグラフ図である。
【図１６】煮沸前後の膜の外観を示す写真である。
【図１７】（ａ）及び（ｂ）は煮沸前後の膜のＡＦＭ測定結果を示す図であり、（ａ）は煮沸前を示し、（ｂ）は煮沸後を示す。
【符号の説明】
【００５７】
１  光学部材
２  基体
３  透明膜
４  基部
５  モスアイ構造部
６  突起
１１  スパッタリング装置
１２  真空チャンバー
１３  スパッタガス導入管
１３ａ、１３ｂ  支管
１４  排気管
１５ａ、１５ｂ  ニードルバルブ
１６  ロータリーポンプ（ＲＰ）
１７  ターボ分子ポンプ（ＴＭＰ）
１８  粗引バルブ
１９  メインバルブ
２０  フォアバルブ
２１  基板
２２  ターゲット
３１  試料
３２  ガラス基板
３３  膜
４１  ヒーター
４２  ビーカー
４３  台
４４  純水
４５  蓋
【図１】
0004790396.tif 000004
【図２】
0004790396.tif 000005
【図３】
0004790396.tif 000006
【図５】
0004790396.tif 000007
【図７】
0004790396.tif 000008
【図８】
0004790396.tif 000009
【図９】
0004790396.tif 000010
【図１０】
0004790396.tif 000011
【図１１】
0004790396.tif 000012
【図１２】
0004790396.tif 000013
【図１３】
0004790396.tif 000014
【図１４】
0004790396.tif 000015
【図１５】
0004790396.tif 000016
【図１７】
0004790396.tif 000017
【図４】
0004790396.tif 000018
【図６】
0004790396.tif 000019
【図１６】
0004790396.tif 000020